FR 2367856 A1 19780512 FR 7726920 A 19770906 La présente invention a pour objet un procédé pour la teinture régulière et rapide des fibres de polyamide synthétique; elle se rapporte également à l'emploi de colorants exempts de groupes acides carboxyliques ou sulfoniques et comportant dans leur formule au moins-un radical SOzNHCO-; elle se rapporte également aux matériaux teints ou imprimés à l'aide du procedé precité. On sait qu'il est difficile, notamment dans le domaine des fibres po lyamides, d'obtenir des colorations qui. soient pratiquement uniformes; eneffet, ces fibres comportent presque toujours des irrégularités qui sont, soit de nature chimique (par~exemple dues à une répartition non-uniforme des groupes d'extrémités basiques), soit de nature physique ou physico-chimique (par exemple dues à des différences de morphologie de ces fibres qui peuvent être plus ou moins cristallines), soit encore dues à des différences de structure superficielle de ces fibres ou à leur nature microporeuse et qui entraine des différences de répartition du colorant dans la fibre et surtout des différences dans le comportement vis-à-vis de la lumière en ce qui concerne les phénomènes d'absorption et de diffusion.Les défauts de coloration qui proviennent de ces inconvénients sont en général appelés "trainees" ou "irrégularités". En fait, il faut que les teintures conduisent en général à une bonne uniformite et à de bonnes caractéristiques de résistance, notammentde résistance aux traitements humides. Ces deux propriétés ne sont pas toujours obtenues simultanément pour tous les colorants et ceci est notamment le cas des fibres polyamides. A cet égard, on peut dire que plus le colorant est résistant aux traitements humides, moins la coloration obtenue sur une fibre polyamide est égale et régulière et vice-versa.On sait que les tissus de fibre polyamide teints par des colorants contenant des groupes sulfoniques donnent lieu à des teintures irrégulières comportant des irrégularités et des trainées; on sait par contre que lorsqu'on emploie des colorants dispersés contenant des groupes carboxyliques (tel que décrit dans le brevet italien No. 985.593 et la demande de brevet italienne 19.692 A/74) on obtient des teintures uniformes.De plus, on sait du contenu du brevet français No. 2.245.815 que des teintures régulières et résistantes sont obtenues à l'aide de colorants contenant des groupes carboxyliques en présence d'un agenttannifiant. La Demanderesse, de façon surprenante, a constaté que des tissus de fibres polyamide même lorsqu'ils conduisent à une teinture irrégulière à l'aide de colorants contenant des groupes acides sulfoniques, sont par contre uniformément teints si l'on emploie des colorants exempts du groupe carboxylique ou sulfonique et contenant au moins dans leur formule un groupe -SO2NHCO-. Par comparaison avec les colorants analogues contenant des groupes carboxyliques, les colorants selon la presente invention sont moins sensibles, lors de l'étape de teinture, aux variations du pH. Cette proprieté rend par conséquent ces colorants bien plus convenables pour la teinture car ils conduisent à des nuances colorées plus régulières et plus profondes du fait que lesdits colorants ne donnent pas lieu au phenomène dit "placage" qui, par contre, se produit pour les colorants précités. De plus, la résistance des colorations obtenues aux traitements humides est de façon satisfaisante plus élevée ce qui,=par conséquent, ne nécessite pas l'emploi d'agents tannifiants. Par rapport aux colorants contenant des groupes acides carboxyliques et aux colorants dispersés classiques, les colorants employes dans le procedé de teinture selon la présente invention offrent l'avantage important de ne pas exiger de traitement de finition car ils sont solubles dans les conditions de leur application. Les colorants employés dans le procédé selon la présente invention, contenant le radical divalent -S02NHCO-, peuvent être en outre utilises pour la teinture de matières à base d'éther ou d'esters de cellulose tels que par exemple, acétate secondaire de cellulose, triacétate de cellulose, ou de fibres préparées à partir d'esters téréphtaliques tels que par exemple, des fibres connues sous la dénomination commerciale de Térital , Dacron , Trévira Les colorants employés dans le procédé selon la présente invention peuvent être appliqués à l'aide de bains aqueux ou de bains contenant des solvants organiques. En tant que solvants organiques, il est possible d'employer des solvants ayant de préférence un point d'ébullition compris entre 40 et 1700C, par exemple des hydrocarbures aromatiques, tels que toluène, xylène, hydrocarbure halogéné et tout notamment des hydrocarbures aliphatiques halogénés tels que chlorure de méthylène, chloroforme, tétrachlorure de carbone, l,l-dichloroéthane, 1-2-di chl oroéthane, 1-1-2-trichloroethane, 1-1-1-2-tétrachl oroéthane, 1-1-2-2-tetra- chloroethane, pentachloroethane, l-chloropropane, 2-chloropropane, 1-2-dichloropropane, l-l-l-trichloropropane, i-chlorobutane, 2-chlorobutane, 1-4-dichloro- butane, l-chloro-2-méthylpropane et 2-chloro-2-méthylpropane, des hydrocarbures aromatiques halogénés tels que le chlorobenzène et le dichlorobenzène. Se sont révélés tout particulièrement convenables à cette fin le tétrachloroéthylène, le trichloroethylène et le l-l-l-trichloroéthane. En tant qu'exemples de colorants contenant le radical -S02NHCO- conformes à la présente invention, on peut citer les colorants azo, anthraquinone, polyméthine et nitroamino. Sont tout particulièrement convenables les colorants présentant les formules 1 à 14 suivantes: dans laquelle: X est-SO2NHCOR1 ou -CONHSO2R1 et, en outre, R1 est un radical alkyle inférieur comportant 1 à 4 ato mes de carbone ou un radical alkyle; R2, R3, indépendamment l'un de l'autre, sont constitués par un atome d'hydrogène ou un radical alkyle comportant 1 à 4 atomes de carbone ou encore un atome de chlore ou de brome, ou un groupe NO2, CN, SO2R (R étant un radical alkyle inférieur) ou SO2NH2; R4, R5, indépendamment l'un de l'autre, sont un atome d'hydro gène ou d'halogène ou un groupe OCHCH20H, alkyle infé rieur ou alkyloxyle inférieur ou acylamino; ; R6, R7, indépendamment l'un de l'autre, sont un atome d'hydro gène ou un radical alkyle inférieur, CH2CH2OH, CH2CH2R (R étant un radical acyloxy inférieur), CH2CH2CN, CH2CH2COOR (R étant un radical alkyle inférieur). dans laquelle: X est -SO2NHCOR1 ou -CONHSO2R1. R1 etant un radical alkyle inférieur comportant 1 à 4 atomes de carbone ou un radical aryle; R2, R3, R4 étant, indépendamment l'un de l'autre, un atome d'hydrogène, ou de chlore, ou de brome, ou un radical al kyle comportant 1 à 4 atomes de carbone, ou encore un groupe NO2, CF3, CN, SO2R (R étant un radical alkyle infé rieur), SO2NH2, CONRSO2 (R étant suivant le cas un atome d'hydrogene ou un radical alkyle inférieur), COOR (R étant un radical alkyle inférieur), ou -CONRR' (R, R' étant, indépendamment l'un de l'autre, un atome d'hydrogè ne ou un radical alkyle), ou X;; R5, R6, etant, indépendamment l'un de l'autre, un atome d'hydro gene, ou d'halogène, ou un radical -OCH2CH2OH, alkyle, al coxyl inférieur ou acylamino; R7 pouvant être,selon le cas,un atome d'hydrogène ou un radical alkyle inférieur, ou encore un groupe CH2CH2CN, CH2CH20R (R etant un radical alkyle inférieur), CH2CH2OH, CH2CH2COOR (R étant un radical alkyle inférieur). dans laquelle: X est un radical -CONH302Rl, ou -SO2NHCORl, R1 étant un radical alkyle comprenant 1 à 4 atomes de carbone, ou un radical aryle; R2, R3, R4 sont un atome d'hydrogène, de chlore, ou de brome, ou un radical alkyle comprenant 1 à 4 atomes de carbone ou encore un groupe CN, SO2NH2, CF3, -SO2R (R étant un radical alkyle inferieur) > COOR (R étant un radical alkyle inférieur), CONRR' (R, R' etant, indépendamment l'un de l'autre, un atome d'hydrogène ou un radical alkyle), -CONR-SO2- (R etant un atome d'hydrogene ou un radical alkyle), ou X; R5 est un atome d'hydrogène, ou d'halogène, ou un radical al kyle ou alcoxyle inférieur;; R6, R7, etant, indépendamment l'un de l'autre, un atome d'hydro gène, ou un radical alkyle inférieur, ou un groupe CH2-CH20H, CH2CHzOR (R etant un radical acyle inférieur), CH2CH2CN, CH2CH2COOR (R étant un radical alkyle inferieur). dans laquelle: X est -SO2NHCOR1, ou -CONHS02R1, R1 etant un radical alkyle comprenant 1 à 4 atomes de carbone ou un radical aryle; R2, R3 sont un atome d'hydrogène, de chlore ou de brome, ou un radical alkyle inférieur, NO2, CN, SO2NH2, SO2R (R étant un radical alkyle inférieur) R4 sont un radical alkyle inférieur, ou un groupe CONH2, CONRR' (R, R' étant, indépendamment l'un de l'autre, un atome d'hydrogène ou un radical alkyle inférieur), COOR (R etant un radical alkyle inférieur); R5 sont un radical alkyle inférieur CH2CH20H, un radical aryle éventuellement substitué par un halogène ou un groupe nitro, ou COCH3. dans ladite formule: X étant -502NHCOR5 ou -COHNSO2R5; R1, R2, R3 étant un atome d'hydrogène, ou un atome de brome, ou de chlore, ou encore un groupe alkyle comprenant 1 à 4 atomes de carbone, CN, NO2, SO2NH2, SO2R (R étant un ra dical alkyle inférieur; R4 etant un alkyle comprenant 1 à 4 atomes de carbone, ou un groupe CONH2, COOR (R étant un radical alkyle), -CONRR' (R, R' étant, indépendamment l'un de l'autre, un atome d'hydrogène ou un radical alkyle inférieur; R5 étant un radical alkyle comprenant 1 à 4 atomes de carbone ou un radical aryle. dans ladite formule: X étant -SO2NHCOR1 ou -CONHS02RI; R1 etant un radical alkyle comprenant 1 à 4 atomes de carbone, ou un radical aryle; R2, R3 étant, indépendamment l'un de l'autre, un atome d'hydro gène, de chlore, ou de brome, ou un radical alkyle compre nant 1 à 4 atomes de carbone, ou un groupe CN, NO2, S02NH2, SO2R (R étant un radical alkyle inférieur); R4, R5 étant, indépendamment l'un de l'autre, un atome d'hy drogène, ou un radical alkyle comprenant 1 à 4 atomes de carbone, un radical CH2CH20H. dans laquelle: X est -SO2NHCOR1 ou -CONHSO2R1; R1 étant un radical alkyle comprenant 1 à 4 atomes de carbone ou un radical aryle; R2, R3 sont un atome d'hydrogène, de chlore, ou de brome,- ou un radical alkyle inférieur, ou un groupe CN, NQ2, S02NH2, SO2R (R étant un radical alkyle inférieur); R4, R5, Re sont un atome d'hydrogène, ou un radical alkyle ou alcoxyle comprenant 1 à 4 atomes de carbone; R7, etant un atome d'hydrogène, ou un radical alkyle. dans ladite formule: X étant -CONHSO2R1 ou -SO2NHCORl; R1 étant un radical alkyle comprenant 1 à 4 atomes de carbone ou un radical aryle; R2, R3 étant, indépendamment l'un de l'autre, un atome d'hy drogène, de chlore ou de brome, ou un radical alkyle com prenant 1 à 4 atomes de carbone, ou un groupe CN, SO2NH2, SO2R (R étant un radical alkyle inférieur); R4 étant un groupe OH, NH2, NHR (R etant un radical alkyle comprenant 1 à 4 atomes de carbone; R5, étant un groupe OH, NH2, NO2, ou un atome d'hydrogène l'un des groupes R4, R5, R6 pouvant être le radical : lXl2 =NH- F R2 = NH 9 R2 R3 dans lequel: . X, R1 et R3 ont les significations précitées dans ladite.formule: X étant -CONHSO2- ou -SO2NHCO R1 étant un atome d'hydrogène, ou de chlore, ou un radical alkyle comprenant 1 à 4 atomes de carbone, ou alcoxyle comprenant 1 à 4 atomes de carbone; R2 étant un atome d'hydrogène, de chlore, ou de brome, ou un radical alkyle comprenant 1 à 4 atomes de carbone. dans ladite formule: X étant -SO2NHCOR1 ou -CONHSO2Rl, R2, R3, R4 étant un atome d'hydrogène, de chlore, ou de brome, ou un radical alkyle comprenant 1 à 4 atomes de carbone, ou un groupe CN, NO2, SO2NH2, SO2R (R étant un radical alkyle inférieur); R1 étant un radical alkyle comprenant 1 à 4 atomes de carbone ou un radical aryle; R5, R6 étant un atome d'hydrogène, ou un radical alkyle com prenant 1 à 4 atomes de carbone. dans cette formule: X étant S02NHCOR1 ou -CONHS02Rl; R1 étant un radical alkyle contenant 1 à 4 atomes de car bone, ou un radical aryle; R2, R3 étant un atome d'hydrogène, de chlore, ou de brome, un radical alkyle comprenant 1 à 4 atomes de carbone, ou un groupe CN, NO2, SO2NH , SO2R (R étant un radical alkyle inférieur); R4, R5 etant un radical alkyle comprenant 1 à 4 atomes de carbone, ou un radical aryle. dans cette formule: X étant -SO2NHCOR1 ou -CONSO2R1; R1 étant un radical alkyle comprenant 1 à 4 atomes de carbone, ou un radical aryle; R2, R3 etant un atome d'hydrogène, de chlore, ou de brome, ou un radical alkyle comprenant 1 à 4 atomes de carbone, ou un groupe CN, NO2, SO2NH , S02R.(R étant un radical alkyle inférieur). dans laquelle A est une base copulante. dans cette formule: X étant -SO2NHCOR1 ou -CONHSO2R1; R4 etant un radical alkyle comprenant 1 à 4 atomes de carbone ou un radical aryle; 2, R3 étant, indépendamment l'un de l'autre, un atome d'hydro gène, de chlore, ou de brome, un radical alkyle comprenant 1 à 4 atomes de carboe, ou un groupe CN, NO2, SO2NH2, SO2R (R étant un radical alkyle inférieur); R, R5 tétant un atome d'hydrogène, un radical alkyle comprenant 1 à 4 atomes de carbone, ou le groupe CN; R6 etant un atome d'hydrogène, ou un radical alyyle inférieur, ou aryle. Les colorants présentant les formules générales (1 à 14) sont des colorants nouveaux et, à ce titre, ils constituent l'un des objets de la présente invention. La presente invention a en outre pour objet les articles, produits et tissus en fibres polyamides synthétiques colorés ou imprimés à l'aide du procédé décrit ci-dessus et, notamment, à l'aide des colorants nouveaux de formule générale (1 à 12). D'autres buts et avantages de la presente invention apparaitront à l'étude de la description suivante des exemples donnés à titre non limitatif. EXEMPLE A - Exemple général de teinture à l'aide de colorants isoles sous forme acide. Une quantite de colorant nécessaire à l'obtention de certaines profondeurs de coloration est dissoute dans un bain colorant, puis est salifiée "in -situ" sous forme acide à l'aide de la quantite convenable à i'aide d'alcali volatil ou fixé (NH4OH, KOH, NaOH et leurs carbonates). Le matériau à teindre est introduit dans un bain colorant a 50-600C, dont la température est portée graduellement à température d'ébullition, tandis que l'on ajoute graduellement de petites quantités d'acide acétique afin d'obtenir, après 30 à 40 minutes de teinture sous ébullition, un pH permettant d'obtenir un bon épuisement du colorant (pH de 5,5 à 6 pour des teintes pâles, pH de 4,5 à 5 pour des teintes profondes). Lorsque le pH optimum est atteint, la teinture est poursuivie durant 20 à 30 minutes supplémentaires. La matière teinte est rincée à plusieurs reprises avec de l'eau, puis séchée dans un courant d'air chaud. EXEMPLE B -Exemple général de teinture à l'aide d'un colorant sous forme salifiée. Une quantité de colorant nécessaire à l'obtention d'une certaine profondeur de coloration est dissoute dans un bain colorant à 50-600C. Des quantités d'acétate d'ammonium variant entre 1 à 4% par rapport au poids de la fibre sont ajoutés à un colorant, puis on y introduit le materiau à teindre, la température est alors portée de façon graduelle à la température d'ébullition. Entre 10 à 20 minutes d'ébullition, on ajoute graduellement au bain de petites quantités d'acide acétique de façon à obtenir, après 30 a 40 minutes d'ébullition, un pH optimum pour lequel est obtenue un bon épuisement de la teinture (pH de 5,5 a 6 pour des colorations pales, pH de 4,5 a 5 pour des colorations profondes). Lorsque la teinture est achevée (environ 1 heure a température d'ébullition sur le support) le materiau est rince a plusieurs reprises a l'ai- de d'eau, puis séché par un courant d'air. EXEMPLE C - Exemple de foulage. On prepare un bain de foulage ayant la composition suivante: - Colorant salifié 10 parts - Eau 89d - Indalca SR/C (agent épaississant à 12%) 80 - Oxalate d'ammonium sous forme cristalline 20 " 1000 parts On emploie un colorant jaune salifié ayant la formule suivante: Un tissu de polyamide 66 est foulé dans le bain ainsi obtenu, le rapport de torsion ne depåssant pas 60%. Le matériau foulé est alors séché a 700C, puis suit un traitement à la vapeur durant 30 à 40 minutes à 104-1060C (sous environ 1,2 atmosphères) et est enfin soigneusement lave a l'aide d'eau, puis seche. On obtient une coloration jaune régulière ayant de bonnes résistances a la lu mièvre et aux traitements humides. EXEMPLE D - Exemple d'impression. On prépare une pate d'impression ayant la composition suivante: - Colorant salifié - Eau 335 - Indalca PA/3 (solution a 10% d'agent épaississant) 600 F' - Tartrate d'ammonium à 33% 60 On emploie le colorant orange ayant la formule suivante: Un tissu texturé de fibres de polyamide 66 est imprimé a l'aide de ce colorant, puis est séché dans un four, et subit un traitement à la vapeur durant 30 à 40 minutes à 104-106 C (sous 1,2 atmosphères environ); ce tissu est alors soigneusement lavé à l'aide d'eau, puis séché. On obtient une impression de couleur orange uniforme présentant une bonne résistance a la lumière et a l'hu midité. Lorsque l'on souhaite appliquer par impression le colorant correspondant présentant des groupes COOH au lieu du groupe SO2NHCO conforme à la présente invention, il est nécessaire d'utiliser un produit microraffiné pour que les produits obtenus presentent des proprietés similaires. EXEMPLE 1 2,14 parties de p-amino-benzène-sulfonacétamide sont dissous dans 50 parties de H20 et 2,5 parties en volume d'HCl concentré (à 36%). A l'aide de méthodes connues, on effectue une diazotation a 0-20C par addition dans cette solution, d'une solution de 0,69 parties de NaNO2 dans 15 parties de H20. La solution de sel de diazonium ainsi obtenue est versée a 0-5 C dans une solution formée de 1,74 parties de N-éthyl-N-bêta-cyanoéthylaniline dans 50 parties d'eau; ensuite, on ajoute de l'acétate de sodium jusqu'à ltobtention d'un pH d'environ 3 au mélange résultant. Lorsque la réaction est achevée, on filtre et lave à l'aide d'eau.On recueille ainsi 3,82 g d'un colorant ayant la structure: qui se présente sous forme d'une poudre jaune-orange qui permet de teindre en jaune profond les fibres de polyamide et qui donne lieu a une coloration regu- liere ainsi qu'à de bonnes résistances à la lumière et notamment aux traitements humides. EXEMPLE 2 2,14 parties de p-amino-benzène-sulfonacétamide sont dissoutes dans 50 parties de H20 et 2,5 parties en volume d'acide chlorhydrique concentré ( 36X). Le mélange résultant est alors diazoté, à l'aide de méthodes connues, a 0-2 C par addition d'une solution de 0,69 parties de NaNO2 dans 15 parties d'eau. a solution de sel de diazonium resultante est versée a 0-5 C dans une solution formée de 2,06 parties de N,N-diéthyl-m-amino-acétoanilide, de 50 parties d'eau et de 1,5 parties en volume de HCl à 36%. On ajoute alors de l'acétate de sodium à cette solution jusqu'à ltobtention d'un pH de l'ordre de 3. Lorsque la réaction est achevée, on filtre et lave à l'aide d'eau. Le colorant, que l'on obtient sous forme d'une poudre rouge-orange, présente la structure suivante: 0,5 parties du colorant ainsi obtenu sont dissoutes avec la quantité requise de NH40H et mélangées au bain de teinture dans un appareil à circulation du bain. 100 parties d'un tissu en fibres de polyamide 66 sont introduites dans ce bain dont on elève la température graduellement jusqu'à la température d'ebullition. Après 10 20 minutes d'ébullition, on ajoute graduellement de l'acide acétique jusqu'à ce que le pH atteigne une valeur de 4,5-5. La teinture se poursuit sous ébullition durant 40 à 50 minutes; ensuite le matériau est lavé et séché dans un four. On obtient une coloration orange tout à fait uniforme présentant une bonne régularité et de bonnes resistances à la lumière et aux traitements humides. Si, aux colorants décrits ci-dessus, on substitue une quantité équivalente d'un colorant non-fini ayant la structure suivante: et opere selon la méthode ainsi décrite, on constate durant la deuxième teinture de faibles précipitations de colorants qui résultent d'un "placage" sur le materiau et sur les parties métalliques de l'appareil.La teinture ainsi obtenue présente, par comparaison avec la précédente, une coloration plus pâle, une pl-us faible uniformite et une résistance plus faible au frottement. Si l'on procede aux mêmes teintures a l'aide des deux mêmes colorants, mais avec addition rapide d'acide acétique, on constate que le phénomène de "placage" augmente notablement pour le colorant contenant les groupes COOH, tandis que les colorants contenant lés groupes SO2NHCO ne donnent pas lieu à ce phénomène de "placage" et conservent les bonnes caractéristiques décrites ci-dessus. Si l'on emploie le colorant contenant le groupe COOH, on constate que le phénomène de "placage" précite se produit également lorsque le produit non-fini est rem- placé par un produit préalablement soumis à un microraffinage. EXEMPLE 3 2,14 parties de p-amino-benzene-sulfonacetamide sont dissoutes dans 50 parties de H20 et 2,0 parties en volume de HCl concentré ( 36%). On procede selon une méthode connue à une diazotation à 0-2 C par addition d'une solution de 0,69 parties de NaNO2 dans 15 parties d'eau. La solution de sel de diazonium à 0-5 C résultante est versée dans une solution formée de 1,76 parties de 1-phényl-3-méthyl-5-pyrazolone, 50 parties d'eau, 1,5 partiesen volume d'une solution à 40% de NaOH. Lorsque la réaction est achevee, on ajoute de l'acide chlorhydrique jusqu'à obtention d'une valeur de pH de l'ordre de 3; ensuite on chauffe durant 30 minutes jusqu'à une valeur de l'ordre de 50-600C, puis on filtre et lave à l'eau. Le colorant, que l'on obtient sous forme d'une poudre jaune, présente la structure suivante: Une partie du colorant ainsi obtenu est dissoute dans a quantité requise de NH40H et additionnée au bain de teinture dans un appareil a circulation de bain. 100 parties d'un tissu en fibres de polyamide sont introduites dans ce bain à 50-60 C et on porte graduellement la température à la température d'ébullition. Après environ 10 à 20 minutes d'ébullition, on-ajoute graduellement de l'acide acétique afin d'obtenir une valeur de pH de l'ordre de4,5 a 5. La teinture est poursuivie sous ébullition durant 40 à 50 minutes supplémentaires, après quoi le matériau recueilli est lavé puis séché dans un four. On obtient ainsi une teinture jaune uniforme bien unie qui est caractérisée par sa régularité et ses bonnes résistances à la lumière et aux traitements humides. Lorsque l'on remplace le colorant precité par une quantité équivalente d'ùn colorant brut non raffiné ayant la formule suivante: et que l'on opere selon la méthode décrite, on constate, au cours de la deuxie- me étape de teinture, que se produit un phénomène de precipitation du colorant qui produit un "placage" sur le matériau traité sur les parties métalliques de l'appareil. De plus, on constate que le bain n'est pas complètement épuisé, à la difference du bain de teinture préparé dans les cas précédents. Cette dernière-teinture présente , par comparaison avec la teinture obtenue précédemment, une coloration plus pâle, une uniformité moindre et une résistance plus faible aux frottements dans les zones ayant été soumises au "placage". Si l'on effectue des teintures similaires à l'aide des deux colorants precités, mais avec addition moins graduelle de l'acide acétique et avec emploi de preportions supérieures d'acide acetique, on constate que le phénomène de "placage" augmente considerablement pour le colorant contenant le groupe COOH. Le phénomène d'epuisement s'avère incomplet. Ce phénomène de "placage" se produit pour les colorants contenant le groupe C00H également lorsque l'on substitue au produit brut un produit ayant eté soumis-à un microraffinage. En opérant substantiellement selon la méthode indiquée précédemment, il est possible de préparer les colorants suivants: Teinte sur le Ex. No. Composé diazo copulant polyamide CH3 4) Q NH2 NCCH3 jaune SO2NHCOCH3 C2H5 5) " O N jaune C2H5 C2H4CN 6) " .N jaune CHs 3 OCH C2H5 7) 11 3 ) O N ( jaune-orange C2H5 8) " N C2H4CN jaune C2H5 CH3 O C2H40H jaune C2H5 C2H4OH. 10) O N jaune C2H40H 11) 5 NH2 N C2H5 C2Hs jaune-rougeâtre P C2H5 SO2NHCOCH3 NHCOCH3 C2H5 12) " 5 N C2Hs jaune C2H4OCOCH3 C2H4CN 13) 11 V -N CLHLOH 14) 11 F1 jaune C2H40H C2H4OCOCH3 15) " t jaune C2H40COCH3 .16) b N (C2H4CN jaune ::,H40H CH3 17) " > CH3 jaune-orange CH3CONH N j CH3 OH CH2CH2OH 18) " e jaune-verdâtre CH3 19) - NH2 Qg jaune SO2NHCOCH3 H 20) O jaune CH3 21) " jaune H3 CH3 227 1l O jaune I' C- C - NH \ 1 C= O \ C NH 9t IJ O 23) tl CH3 jaune CN HO H 24) X NH2 v II CH3 jaune SO2NHCOCH3 H 25) | CH3 jaune HO N 26) 1 1l CONH2 jaune HO ('Ô Br C2H4OH 27) CH3CONHO2S ~ 4 NH2 q rNH2 C2H401 jaune C,H,OH NHCOCH3 28) > C2Hs jaune C2H5 NHCOCO3 29) CH3-CONH-SO2 /rn Qe OH jaune-orange ::=N5NH2 30) CH3-CONH-SO 4 N= CH3 t O OH orange =N Q NH2 ) CH3 31) CH3-CoNHS02 o NH2 O N CH3 jaune-orange 32) O N 44N( jaune-orange C2H5 OCH3 C2H5 33) 3 O N orange C21 34) 1( BN ( orange C,HS C2H4OH 35) 5 N ( jaune-orange C2H5 C2H4OH 36) " 5 N ( jaune-orange C2H40H 37) CH3-CONH502 4 NH2 N jaune-orange NHCOCH3 C2H5 38) O N jaune-orange C2H40COCH3 39) Il jy~Di 1(cJ(C,H,CN jaune-orange C2H40COCH3 C2H4OH 40) " jaune-orange C C2H4OH C2H4OCOCH3 41) N jaune-orange C2H4OCOCH3 42) C2H4CN 42) ( N C2H4CN jaune-orange C2HkOH 43) " n 43) " jaune H 44) CH3-CONHSO2 o H2 jaune -cH3 C 45) -CH3 jaune CH3 O 46) " Il 46) " / C - CHN jaune CH2 C= O N glC t CH O 31 -CN 47) " A jaune HO I G O H 48) CH, jaune Hd I H 49) lr g CONH2 jaune Hd , 50) CH3CONHS02NH2 CH3 jaune tJ COCH3 Cl OCH3 C2H5 51) ss NH2 N orange SO2NHCOCH3 NHCOCH3 C2H5 52) " Q jaune H 53) ss jaune -CH3 54) M jaune -CH3 jaune CH3 O 'I 55) " C NH -cNH, jaune CD NC NH II o Cl CH3 CN 56) > NH2 HO t1 jaune SO2NHCOCH3 H 57) " HOQN CH3 jaune HO j H CH3 58! HO HO)F'N&num;;N 4 N jaune jaune Q 59) Il e CH3 jaune HO N' COCH3 60) " 5 CONH2 jaune /o Ni HO OCH3 61) CH3SO2NHCONH2 4 NH2 ss N (C2H5 orange NHCOCH3 62) CH3SO2NHCO 4 NH2 8 -CH3 jaune 63 g CH3 jaune HO N 64) " g CH3 COCH3 COCH3 EXEMPLE 65 0,5 parties d'un colorant ayant la structure suivante: est appliqué selon la méthode générale A précitée.On obtient ainsi une teinture de couleur bleue qui est extrêmement régulière et qui présente de tres bonnes stabilités à la lumière et aux traitements humides. EXEMPLE 65 bis On introduit dans un réacteur les matières suivantes: - 320 parties d'alcool butylique; - 27 parties de quinizarine; - 27 parties de leuco-quinizarine; - 163 parties de p-amino-benzêne-sulfonacétamide; - 27 parties d'acide borique. Le mélange est maintenu à température du reflux durant 12 heures, puis on le filtre à 80 C et lave à l'aide de 320 parties de butanol à 80 C. Le gâteau résultant est séparé et subit un entraînement a la vapeur, puis il est filtre et séché. On obtient ainsi 100 parties d'un colorant présentant la structure suivante: lequel est susceptible de teindre en bleu-verdâtre les fibres polyamideset de donner une coloration plus régulière et présentant de bonnes qualités de résistance. En operant suivant le même procédé, il est possible, à partir des colorants suivants, d'obtenir les mêmes propriétés: Exemple Colorant Teinte sur fibres N de polyamides bleu bleu bleu-rougeâtre bleu-rougeâtre EXEMPLE 71 0,5 parties du colorant de formule suivante: sont appliquees suivant la méthode générale A précitée. On obtient ainsi une teinture de couleur jaune qui présente une très bonne régularité et qui présente une tres bonne rési-stance à la lumière et aux traitements humides. EXEMPLE 72 0,5 parties d'un colorant ayant la structure suivante: est appliqué selon la methode générale A précitée. On obtient ainsi une teinture de couleur jaune présentant une excellente régularité et une très bonne resistance à la lumière et aux traitements humides. EXEMPLE 73 0,5 parties de colorant ayant la structure suivante: sont appliquées selon la méthode générale A précitée. On obtiemt ainsi une teinture de couleur rouge présentant une bonne régularité et présentant de bonnes qualités de résistance à la lumière et aux traitements humides. Le colorant selon cet exemple est prépare selon la méthode suivante: à une température inférieure à 15 C, on introduit dans une solution formée de 0,70 parties de nitrite de sodium dans 5,5 parties en volume d'acide sulfurique concentré, environ 11 parties en volume d'un mélange formé d'acide propionique et d'acide acétique dans le rapport 1:5 en volume. On ajoute alors, à une température inférieure à 5 C, 2 parties de 5-amino-1,2-benzoi-sothiazolone-1,1dioxide, puis encore 11 parties en volume du mélange 1:5 d'acide précite; le mélange réactionnel résultant est agite pendant 2 heures à une température comprise entre 0-5 C. 2,06 parties de m-diéthylamino-acétanilide sont alors dissoutes dans 75 ml du mélange 1:5 d'acide, puis refroidies à l'aide de glace et la solution de sel de diazonium lui est alors ajoutée. Le mélange résultant est-tam- ponné l'aide d'acétate de sodium puis agité durant 1 heure. il précipite alors par addition d'eau le colorant de formule: ce precipite est alors lave à l'aide d'eau, puis séché. De façon similaire, il. est possible d'employer suivants: TEINTE SUR LE EXEMPLE N COLORANT DIAZO COPULANT TISSU EN POL YAMIDE / SO2 9 5 C2H5 C2Hs orange 74 \ CO NH2 CH2CH2CN 75 r' N ecarlate C2H4-OCOCH3 NHCOCH3 CH3 76 'r CH écarlate CH3 C2H5 ICH3 77 a CH3 ecarlate C H OH CH i 78 > CH3 ecarlate N - O CH3 CH2CH 2-CH2NH NH-C2H5 79 C2H5 orange CH2CH2CN CO 21 80 HN N C2Hs ecarl ate HCOCH C2H5 ÇH3 81 " CH3 rouge CH3CONH Hs CH3 ÇH CH3 CH 3 CONH N N CH3 2 -CH20COCH 3 CH3 83 C CH3 écarlate I \ CH3 CH2CH2OH EXEMPLE 84 6,12 parties de l'amino-2-chloro-benzène-4-méthylsulfone sont ajoutées en 1 heure à 15 parties en volume d'acide nitrosyle sulfurique 2N à une température de 10 C; le mélange est alors agité durant 1 heure et la solution résultante est versée sur 60 parties d'eau et 60 parties-de glace.La solution diazo limpide résultante est versée à 0 C sur une solution formée de 12,72 parties de: 150 parties d'eau et 3,0 partiesd'acide chlorhydrique (à 36%). Lorsque la réacest achevée, on ajoute de l'acétate de sodium jusqu'à l'obtention d'un pH de l'ordre de 4,7 , puis on filtre et lave à l'aide d'eau. Le colorant résultant, que l'on recueille sous forme d'une poudre rouge, présente la formule suivante: Une partie du colorant ainsi obtenue est dissoute avec la quantité requise de NH4OH, puis melangée au bain colorant dans un appareil de circulation de bain. 100 parties d'un tissu de fibre polyamide 66 sont introduites dans ce bain, maintenu à 50-600C, puis on porte graduellement la température jusqu'au point d'ébullition. Après 10 à 20 minutes d'ébullition, on ajoute au bain graduel le- ment de l'acide acétique jusqu'à obtenir un pH de l'ordre de 4,5-5. La teinture se poursuit sous ébullition durant 40 à 50 minutes supplémentaires, puis le matériau est rincé et séché dans un four. On obtient ainsi une teinte rouge uniforme qui est caractérisée par sa régularité et par ses propriétés de résistance à la lumière et aux traitements humides.En opérant substantiellement selon la méthode décrite ci-dessus, il est possible de préparer les colorants suivants: EXEMPLE COMPOSE TEINTE SUR LE TISSU COPULANT N DIAZO DE POLYAMIDE CN 85 QCNNH2 i C2Hs rouge Cl NHCONH lr SO2NHiO CH3 CN 86NH2 rouge Cl 87 02N 4 NH2 rouge CN 88 O2NNH2 bleu CN CN 89 02N 4 bleu NO2 C2H5 90) 02N NH2 > N violet NO2 C2H5 NH CONH SO2NC1HHCO CH3 C1 91) À f NH2 idem orange Cl CH3 92) + NH2 0CH3 rouge CN NHCONH e S02NHCO CH3 C1 93 > CH302S NH2 idem rouge cl 94) CH3SO2 + NH2 idem rouge C1 95) 02N 4 S v NH2 idem - bleu CN CH3 / CH3 96) QNH2 ON rouge CH3 'Cl NHCONH S02N1H C1 CH2CH3 C1 97) NH, idem orange cr EXEMPLE 98 1,61 parties de 2,5-dichloro-aniline sont ajoutées à une solution de 20 parties d'eau et 2,5 parties de HCl ( 36%).Le mélange sera diazoté selon les methodes classiques à Q-2 C par addition goutte à goutte d'une solution de 0,69 parties de NaNO2 dans 15 parties d'eau. Le sel de diazonium est alors ajouté à une solution de 2,84 parties de 50 parties d'eau, 50 parties de glace, et 1 partie de HCl (a 36%). Quand cette réaction est achevée, on ajoute alors de l'acétate de sodium afin que la valeur du pH soit portée à 4,7, puis filtre et lave à laide d'eau. Le colorant obtenu, se présentant sous forme d'une poudre jaune-orange, présente la structure suivante: 1 partie du colorant ainsi obtenue est dissoute dans la quantite requisedé.NH40H puis ajoutée au bain colorant dans un appareil de circulation du bain. 100 parties d'un tissu de fibre polymadide sont introduites dans ce bain a 50-60 C, la température étant graduellement portée jusqu'au point d'ébullition. Après 10 à 20 minutes de traitement à l'ébullition, on ajoute alors graduelle ment de l'acide acétique jusqu'a ce que le pH soit de l'ordre de 4,4-5. On continue la teinture sous ébullition durant 40 à 50 minutes, puis le mate- riau est rincé et séché dans un four. On obtient ainsi une nuance rouge uniforme caractérisée par sa régulatité et par ses propriétés de stabilité à la lumière et aux traitements humides. EXEMPLE N COMPOSE TEINTE SUR LE TISSU COPULANT DIAZOTABLE DE POL YAMIDE 99 HI(502 - C2H5 rouge 99 HIV/\'CIdolNH ON CH2CH2CONHSO2CHss CH3 100 CH,-a'CO NH2 idem idem 101 ÇÇ0NNH2 idem idem CN 102 9 NH2 idem idem Cl C2H5 103 02N &commat; ONH2 ON C2Hs rouge CH2 CH2CONHSO2CH3 CN CHs 104 Cl NH2 CH3 rouge CH2 -CH2CONHS02 e S 105 NH2 idem rouge 106 CH3CONNHSO2 1NH2 N rouge C2H4CONHSO2CH3 C1 C1 107 CH3COIN-SO2 4 NH2 idem rouge CH3 Cl 108 CH3S02 CîN1 NÉC2H rouge Cl C2H4CONHSO2CH3 C1 109 OîN -( 02 109 02N 0N2H2 idem rouge CF, 110 9 NH2 idem jaune ,C1 111 &commat; NH2 idem jaune Cl 112 NC NH2 idem rouge EXEMPLE 113 Exemple de teinture dans un solvant 0,5 parties du colorant préparé selon l'exemple 2 et isole sous forme salifiée sont dissoutes dans 40 parties d'eau, puis ajoutées à un bain de teinture qui est contenu dans un appareil sous pression et qui est formé de 100 parties de perchloroéthylène, de 2 parties d'acide acétique et de 20 parties d'un mélange contenant 84,0% de Setrol O et 16% de Setrolene O; le tout est dilué dans 2900 parties de perchloroéthylene.A une température de l'ordre de 20 C, on introduit dans ce bain 100 parties d'un tissu fait de fibres de polyamide 66; le bain est alors chauffé à 100 C en 30 minutes et cette température est maintenue durant 45 minutes.Ensuite le bain est refroidi à 20 C en 20 minutes, puis le matériau traité est lavé par perchloroéthyléne et seché. On obtient ainsi une teinture de couleur orange uniforme, caractérisée par sa régularité et par ses bonnes propriétés de résistance à la lumière et aux traitements humides. En remplacant le colorant précité par une @@@@@@@@ equiva@en@@ @ @@@ @@@@@@@ la structure suivante: et en le mettant en oeuvre selon les mêmes conditions, on obtient une coloration qui, par comparaison avec celle précédemment obtenue, est bien moins profonde. Bien entendu, l'invention n'est pas limitée aux exemples de réalisation décrits et représentés, elle est susceptible de nombreuses variantes, accessibles à l'homme de l'art, sans que l'on ne s'écartele l'esprit de lrinvention. REVENDICATIONS 1. Procédé pour l'obtention drune teinture régulière et rapide des fibres de polyamide synthétique dans un solvant aqueux ou organique, caractérisé en ce que l'on emploie un colorant exempt de groupes acides carboxyliques ou sulfoniques et contenant au moins dans sa structure un radical -SO2NHCO-. 2. Procédé selon la revendication 1, caractérisé en ce que le colorant employé consiste en un colorant monoazo ou polyazo exempt du groupe-acide car boxylique ou sulfonique et comprenant au moins un radical -SO2NHCO- dans sa structure. 3. Procédé selon la revendication 1, caractérisé en ce que les colorants employés consistent en des colorants anthraquinoniques, exempts de groupesaci- des carboxyliques ou sulfoniques et comprenant au moins dans leur structure un radical- SO2NHCO-. 4. Procédé selon la revendication 1, caractérisé en ce que les colorants employés consistent en des colorants nitroamino dxempts de groupes carboxyli ques ou sulfoniques et comprenant au moins un radical -SO2NHCO- dans leur structure. 5. Procédé selon la revendication 1, caractérisé en ce que les colorants employés consistent en des colorants de type azaméthine exempts de groupes acides carboxyliques ou sulfoniques et comprenant au moins un radical -S02NHCOdans leur structure. 6. Procédé selon la revendication 2, caractérisé en ce que le colorant présente la formule générale: dans laquelle: X est .SO2NHCOR1 ou -CONHSO2R1 (R1 étant un radical alkyle comprenant 1 à 4 atomes de carbone ou un radical aryle); R2, R3, indépendamment liún de l'autre, sont un atome d'hydro gène, de chlore, ou de brome ou un radical alkyle compre nant 1 à 4 atomes de carbone ou un groupe NO2, CN, SO2R (R étant un radical alkyle comprenant 1 à 4 atomes de carbone) ou SO2NH2; R4, R5, indépendamment l'un de l'autre, consistent en un atome d'hydrogène ou d'un halogène, ou en un radical -OCH2CH20H, alkyle comprenant 1 à 4 atomes de carbone, alcoxyle compre nant 1 à 4 atomes de carbone, ou acylamino;; R6, R7, indépendamment l'un de l'autre, sont un atome d'hydrogène, ou un radical alkyle comprenant 1 à 4 atomes de carbone, CH2CH2OH C H2CH2O-acyle, CH2CH2CN, CH2CH2COOR (R étant un radical alkyle comprenant 1 à 4 atomes de carbone). 7. Procédé selon la revendication 2, caractérisé en ce que le colorant présente la formule générale suivante: dans laquelle: X X est -SO2NHCOR1 ou -CONHSO2R1, étant un radical alkyle comprenant 1 à 4 atomes de carbone ou un radical aryle);; R2, R3, R4, indépendamment l'un de l'autre, consistent en un atome d'hydrogène, de chlore, ou de brome ou un radical alkyle comprenant 1 à 4 atomes.de carbone ou un groupe NO2, CF3, CN, SO2R (R étant un radical- alkyle inférieur), SO2NH2, -CONRSO2- (R étant un atome d'hydrogene ou un radi cal alkyle), COOR (R étant un radical alkyle), CONRR1(R et R1, consistant, indépendamment l'un de l'autre, en un atome d'hydrogène, ou un radical alkyle inférieur) ou X; R5, R6, indépendamment l'un de liautre, sont un atome d'hydrogè ne ou d'halogène, ou un radical -OCH2CH2OH ou un radical alkyle alcoxyle inférieur ou acylamino;; R7 est un atome d'hydrogène, ou un radical alkyle inférieur, ou encore un groupe CH2CH2CH, CH2CH2OR (R étant un radical acyle inférieur), CHzCH2CN, CH2CH2COOR (R étant un radical alkyle inférieur 8. Procédé selon la revendication2 caractérisé en ce que le colorant présente la formule générale suivante: dans laquelle:: X est -CONHSO2R1 ou -SO2NHCOR1, (R1 étant un radical alkyle comprenant 1 à 4 atomes de carbone, ou un radical aryle); R2, R3, R4 sont, indépendamment l'un de l'autre, un atome d'hy drogène, de chlore, ou de brome, un radical alkyle compre nant 1 à 4 atomes de carbone, ou un groupe CN, SO2NH2, CF3, -SO2R (R étant un radical alkyle inférieur), COOR (R étant un radical alkyle inférieur), CONRR' (R, R' étant, indépen damment l'un de l'autre, un atome d'hydrogène, ou un radi cal alkyle inférieur), -CONR-S02- (R étant un atome d'hydro gène, ou un radical alkyle inférieur), ou X; R5 sont un atome d'hydrogène, ou d'halogene ou un radical alkyle, ou. alcoxyle inférieur;; R6, R7, indépendamment l'un de l'autre, sont un atome d'hydro gène ou un radical alkyle inférieur, CH2-CH20H, CH2CH20R (P étant un radical alkyle inférieur), CH2CH2CN, CH2CH2COOR (R étant un radical alkyle inférieur). 9. Procédé selon la revendication 2, caractérisé en ce que le colorant présente la formule générale: dans laquelle: X est SO2NHCOR1 ou -CONHSO2R1, (R1 étant un radical alkyle comprenant 1 à 4 atomes de carbone, ou un radical aryle); R2, R3 sont, indépendamment l'un de l'autre, un atome d'hydro gène, de chlore ou de brome ou un radical alkyle compor tant 1 à 4 atomes de carbone ou un groupe NO2, CN, SO2NH2, SO2R (R étant un radical alkyle comprenant 1 à 4 atomes de carbone);; R4 est un radical alkyle comprenant 1 à 4 atomes de carbone, ou un groupe CONH2, CONRR' (R, R' étant, indépendamment l'un de l'autre, un atome d'hydrogene ou un radical alkyle comprenant 1 à 4 atomes de carbone). ou COOR (R étant un radical alkyle comprenant 1 à 4 atomes de carbone); R5 étant un radical alkyle comprenant 1 à 4 atomes de carbone, un groupe CH2CH20H ou un radical aryle(éventuellement subs titué par un halogène)ou NO2 ou COCH3. 10. Procédé selon la revendication 2, caractérisé en ce que le colorant présente la formule générale: dans laquelle: X est SO2NHCOR5 ou -CONRSO2R5, (R5 étant un radical alkyle comprenant 1 à 4 atomes-de carbone ou un radical aryle); R1, R2, R3 sont un atome d'hydrogène, de chlore, ou de brome, un radical alkyle comprenant 1 à 4 atomes de carbone ou un groupe CN, NO2, SO2NH2, SO2R (R étant un radical alkyle comprenant 1 à 4 atomes de carbone); R4 étant un radical alkyle comprenant 1 à 4 atomes de carbone, un radical CONH2, COOR (R étant un radical alkyle compre nant 1 à 4 atomes de carbone) ou CONRR' (R, R' étant, indé pendamment l'un de l'autre, un atome d'hydrogène ou un radical alkyle comprenant 1 à 4 atomes de carbone). 11. Procédé selon la revendication 2, caracterise en ce que le colorant presente la formule: dans laquelle: X est -SO2NHCOR1 ou -CONHSO2R1, (R1 étant un radical alkyle comprenant 1 à 4 atomes de carbone, ou un radical aryle); R2, R3 sont un atome d'hydrogène, de chlore, ou de brome, ou un radical alkyle comprenant 1à 4 atomes de carbone, NO2, CN, SO2NH2, SO2R (R étant un radical alkyle comprenant 1 à 4 atomes de carbone); R4, R5 sont indépendamment l'un de l'autre, un atome d'hydro gène, ou un radical alkyle comprenant 1 à 4 atomes de car bone, ou encore un groupe CH2CH2OH. 12. Procédé selon la revendication 2. caractérisé en ce que le colorant présente la formule générale: dans laquelle: X est S02NHCOR1 ou -CONHS02R1, (R1 étant un radical alkyle comprenant 1 à 4 atomes de carbone, ou un radical aryle); R2, R3 sont, independamment l'un de l'autre, un atome d'hydro gene, de chlore, ou de brome, un radical alkyle comprenant 1 à 4 atomes de carbone ou un. groupe NO2, CN, SO2NH2, SO2R (R étant un radical alkyle comprenant 1 à 4 atomes de carbone); R4, R5, R6 sont, indépendamment l'un de l'autre, un atome d'hy drogène, un radical alkyle comprenant 1 à 4 atomes de car bone, ou alcoxyle comprenant 1 à 4 atomes de carbone; R7 est un atome d'hydrogène, ou un radical alkyle comprenant 1 à 4 atomes de carbone. 13. Procédé selon la revendication 2, caractérisé en ce que le colorant présente la formule générale: dans laquelle: X est -SO2NHCOR1 ou -CONHSO2R1, (R1 étant un radical alkyle comprenant 1 à 4 atomes de carbone, ou un radical aryle); R2, R3, R4 sont, indépendamment l'un de l'autre, un atome d'hydrogène, de chlore, ou de brome, un radical alkyle com prenant 1 à 4 atomes de carbone, ou un groupe CN, NO2, SO2NH2, SO2R (R étant un radical alkyle comprenant 1 à 4 atomes de carbone); R5, R6 sont, indépendamment l'un de l'autre, un atome d'hydro gène, un radical alkyle comprenant I à 4 atomes de carbone 14.Procédé selon la revendication 2, caractérisé en ce que le colorant présente la formule générale: dans laquelle: X est -SO2NHCORI ou -CONHSO2R1, (R1 étant un radical alkyle comprenant 1 à 4 atomes de carbone ou un radical aryle); R2, R3 sont , indépendamment l'un de l'autre, un atome d'hydro gène, de chlore, ou de brome, un radical alkyle comprenant 1 à 4 atomes de carbone, un groupe CN, NO2, SO2NH2, SO2R (R étant un radical alkyle comprenant 1 à 4 atomes de car bone); R4, R5 étant, indépendamment l'un de l'autre, un radical alkyle comprenant I à 4 atomes de carbone, ou un radical aryle 15.Procédé selon la revendication 2, caractérisé en ce que le colorant presente la formule générale: dans laquelle: A est une base copulable qui peut.consister en le radical: dans lequel: R1, R4 indépendamment l'un de l'autre, sont un atome d'hydro gène, ou d'halogène, ou un radical alkyle comprenant 1 à 4 atomes de carbone, un radical alcoxyle comprenant 1 à 4 atomes de carbone, ou un groupe -OCH2CH20H, ou acylamino; R2, R3, indépendamment l'un de l'autre, sont un atome d'hydro gène, un radical alkyle contenant 1 à 4 atomes de carbone, ou un groupe CH2CH2OH, CH2CH2CN, CH2CH20-acyle, CH2CH2COOR (R étant un radical alkyle comprenant 1 à 4 atomes de car bone); ou encore A pouvant être le radical: dans lequel: R1 est un atome d'hydrogène, un radical alkyle comprenant 1 à 4 atomes de carbone, ou un groupe CH2CH2ON, CH2CH2O-acyle, CH2CH2CH2NHCONHC2H5; R2 etant un atome d'hydrogene ou d'halogene ou un radical alkyle comprenant 1 à 4 atomes de carbone ou un groupe acylamino, ou alkyloxy; R3, R4, R5 indépendamment l'un de l'autre, sont un atome d'hy- drogene, un radical alkyle contenant 1 à 4 atomes de carbone. 16. Procédé selon la revendication 2, caracterise en ce que le colorant présente la formule générale: dans laquelle: X est -SO2NHCOR1 ou -CONHSO2R1, (R1 étant un-radical alkyle comprenant 1 à 4 atomes de carbone ou un radical aryle); R2, R3, indépendamment l'un de l'autre, sont un atome d'hydro gène, de chlore, ou de brome, un radical alkyle comprenant 1 à 4 atomes de carbone ou un groupe CN, NO2, S02NH2, SO2R (R étant un radical alkyle comprenant 1 à 4 atomes de carbone); R4, R5 sont un atome d'hydrogene, un radical alkyle compre nant 1 à 4 atomes de carbone ou un groupe CN; Rs étant un atome d'hydrogène, ou un radical alkyle comprenant 1 à 4 atomes de carbone ou un radical aryle. 17. Procédé selon la revendication 3, caractérisé en ce que le colorant présente la formule: dans laquelle: X est -SO2NHCOR1 ou -CONHSO2R1, (R1 est un radical alkyle comprenant 1 à 4 atomes de carbone, ou un radical aryle); R2, R3 sont un atome d'hydrogène, de chlore, ou de brome, un radical alkyle comprenant 1 à 4 atomes de carbone, ou un groupe CN, NO2, SO2NH2, SO2R (R étant un radical alkyle comprenant 1 a 4 atomes de carbone); R4 est un groupe OH, NH2, NHR (R étant un radical alkyle c@@- prenant 1 à 4 atomes de carbone); -R5, R6 étant un atome d'hydrogène, ou un groupe @@, étant entendu que l'un des radicaux R4, R5, R6 peut être le radical dans lequel;; X, R2 et R3 sont tels que mentionnés ci-dessus. 18. Procédé selon la revendication 4, caractérisée n ce te le col@@@@t présente la formule: dans laquelle: X est -SO2NHCO- ou -CONHSO2-, R1 est un atome d'hydrogène ou de chlore ou un radiral @@ kyle comprenant l à 4 atomes de carbone, ou alcoxyle @@@- prenant 1 à 4 atomes de carbone; R2 étant un atome d'hydrogène, de chlore ou de brome @@ @@ radical alkyle comprenant-i à 4 atomes de carbore, 19. Procédé selon la revendication 5, caractérisé en ce que le c@@@- rant présente la formule générale; dans laquelle. X est -SO2NHCOR1 ou -CONHSO2R1, (R1 étant un radical alkyle contenant 1 à 4 atomes de carbone ou un radical aryle); R2, R3 étant, indépendammment l'un de l'autre, un atome d'hy drogène, de chlore, ou de brome un radical alkyle compre nant 1 à 4 atomes de carbone ou un groupe CN, NO2, SO2NH2,, SO2R (R étant un radical alkyle comprenant 1 à 4 atomes de carbone. 20. Matériaux teints ou imprimés à l'aide des procédés selon l'une quelconque des revendications 1 à 19. 21. Fibres polyamide synthétiques teintes ou imprimées à l'aide du pro cedé selon l'une quelconque des revendications 1 à 19.